(57)【要約】【課題】尖塔パルス波形とフラット波形を滑らかに組み合わせて、尖塔パルスの前後のタイミングにフラットなレーザ出力部分のある波形をしたレーザ光をつくるレーザ光発生装置を提供する。【解決手段】第一の励起ガスを入れた第一の放電管１０と、第二の励起ガスを入れた第二の放電管２０を直列に並べ、第一の放電管１０と第二の放電管２０の一方の外側にリアミラー（全反射鏡）を置き、他方の外側にハーフミラー（半反射鏡）を置いて、第一の放電管１０にパルス電源１１からパルスを加え、第二の放電管２０にパルス電源２１からパルスを加え、フラットなレーザ波形と尖塔状のパルス波形を加えたレーザ光を発生させるように構成した。【選択図】図１
2019192792.tif 000002
【特許請求の範囲】
【請求項１】
炭酸ガスと窒素とヘリウムガスを異なる混合比で混合した複数の励起ガスと、
二以上の放電管と、
全反射鏡と、
半反射鏡と、
レーザ光励起電源と、
レーザ光励起電源の発振トリガー手段と、
レーザ光励起制御手段と、を有し、
前記二以上の放電管に異なる混合比の前記励起ガスを入れ、
前記全反射鏡と前記半反射鏡の間に前記放電管を直列に並べ、
前記レーザ光励起制御手段で前記レーザ光励起電源と前記レーザ光励起電源の前記発振トリガー手段を制御して、前記全反射鏡と前記半反射鏡の間の前記放電管でレーザ光を発振させ、
前記それぞれの放電管によって生じるレーザ光の波形を加えたレーザ光を出力するように構成した、
ことを特徴とするガスレーザ発振装置。
【請求項２】
前記複数の励起ガスとして、レーザ光波形がフラットになる混合比に炭酸ガスと窒素とヘリウムガスを混合した第一の励起ガスと、レーザ光波形が尖塔パルスになる混合比に炭酸ガスと窒素とヘリウムガスを混合した第二の励起ガスを有する、請求項１に記載のガスレーザ発振装置。
【請求項３】
前記第二の励起ガスとして、炭酸ガスと窒素とヘリウムガスの混合比を体積比で、２０：１：５〜４０の比率として、レーザ光波形が尖塔パルスになるようにした請求項２に記載のガスレーザ発振装置。
【請求項４】
請求項１又は請求項２に記載のガスレーザ発振装置を用いて、溶着対象物を溶着するように構成したレーザ溶着装置。
【請求項５】
請求項１又は請求項２に記載のガスレーザ発振装置を用いて、加工対象物を加工するように構成したレーザ加工装置。
【請求項６】
請求項１又は請求項２に記載のガスレーザ発振装置を用いて、加工対象物に穴、溝又は凹部を形成するように構成したレーザ加工装置。
【請求項７】
炭酸ガスと窒素とヘリウムガスを異なる混合比で混合した複数の励起ガスと、
二以上の放電管と、
全反射鏡と、
半反射鏡と、
レーザ光励起電源と、
レーザ光励起電源の発振トリガー手段と、
レーザ光励起制御手段と、を用い、
前記二以上の放電管に異なる混合比の前記励起ガスを入れ、
前記全反射鏡と前記半反射鏡の間に前記放電管を直列に並べ、
前記レーザ光励起制御手段で前記レーザ光励起電源と前記レーザ光励起電源の前記発振トリガー手段を制御して、
前記全反射鏡と前記半反射鏡の間の前記放電管でレーザ光を発振させ、
前記それぞれの放電管によって生じるレーザ光の波形を加えたレーザ光を出力するようにした、
ことを特徴とするガスレーザ発振方法。
【請求項８】
前記複数の励起ガスとして、レーザ光波形がフラットになる混合比に炭酸ガスと窒素とヘリウムガスを混合した第一の励起ガスと、レーザ光波形が尖塔パルスになる混合比に炭酸ガスと窒素とヘリウムガスを混合した第二の励起ガスを用いた、請求項７に記載のガスレーザ発振方法。
【請求項９】
前記第二の励起ガスとして、炭酸ガスと窒素とヘリウムガスの混合比を体積比で、２０：１：５〜４０の比率としたものを用い、レーザ光波形に尖塔パルス波形を加えた波形になるようにした請求項８に記載のガスレーザ発振方法。
【発明の詳細な説明】
【技術分野】
【０００１】
本発明は、ガスレーザ発振方法、及びこの方法を用いたガスレーザ発振装置、レーザ溶着装置、レーザ加工装置に関し、具体的には、レーザ光の第一の出力波形と第二の出力波形をもとに、両出力波形を組み合わせた第三の出力波形のレーザ光を発振させるガスレーザ発振方法、及びこの方法を用いたガスレーザ発振装置、レーザ溶着装置、レーザ加工装置に係る。更に詳しくは、レーザ光のフラットな第一の出力波形と、パルス状の第二の出力波形をもとに、両出力波形を組み合わせた第三の出力波形のレーザ光を発振させるガスレーザ発振方法、及びこの方法を用いたガスレーザ発振装置、レーザ溶着装置、レーザ加工装置に関する。
【背景技術】
【０００２】
従来の軸方向励起短パルス炭酸ガスレーザ装置では、ガラスなどの絶縁体からなる放電管内に、レーザ媒質として炭酸ガスと、窒素ガスと、ヘリウムガスを混合した励起媒質ガス（レーザガス、以下、略して「励起ガス」と記載）を封入し、放電管には主電極を設け、これら主電極には主電源を接続して、放電管内に放電を発生させるように構成している。この放電で生じた高速の電子が、Ｎ2分子を励起して高エネルギー準位に上げ、この励起されたＮ2分子が、ＣＯ2分子に衝突してＣＯ2分子にエネルギーを与えて励起させ、エネルギー準位を上げる。その際、Ｎ2分子はエネルギー準位が下がる。反転分布したＣＯ2分子は放電管の両端にそれぞれ対向するように配置したリアミラー（全反射鏡）とハーフミラー（部分反射鏡）により共振器内で増幅され、レーザ光を誘導放出し、ハーフミラーから外部にレーザ光を出力させている（例えば、特許文献１参照）。
【０００３】
図１６に、従来の軸方向励起短パルス炭酸ガスレーザ装置で出力されるレーザ光の出力波形を示した。図１６では、縦軸にレーザ強度（Ｗ）を、横軸に時間をとって、レーザ光の出力波形を示している。レーザ光の出力を始めると、尖塔パルスとして図１６のレーザ強度がＯ点（ｔ１時点）から、Ｐ点まで急に立ち上がり、その後低下する。低下の状況は、一旦、尖塔パルスのピークであるＰ点の半分以下のレーザ強度のＱ点（ｔ２時点）まで低下したのち、パルステール（尾）を引くようにレーザ強度が徐々に小さくなって、レーザ強度がゼロのＳ点（ｔ３時点）に移行する。図１６の、Ｏ点、Ｐ点、Ｑ点、Ｓ点を線で結んだ形が、レーザ光の一般的な出力波形である。
【０００４】
一方、レーザ光の工業的利用方法として、レーザ光を複数の重ねた合成樹脂材に照射してレーザ溶着することや、レーザ光を合成樹脂材に照射して孔をあけることが行われている。
【０００５】
例えば、合成樹脂材をレーザ溶着するときは、図１７のように、透明のレーザ光透過性樹脂材８０の下に、不透明又は有色のレーザ光吸収性樹脂材８１を配置し、レーザ光透過性樹脂材８０の上からレーザ光５０を照射している。
【０００６】
レーザ光５０はレーザ光吸収性樹脂材８１に吸収され、レーザ光吸収性樹脂材８１は溶融して、内部に溶融部分８３ができる。溶融部分８３の表面８３ａは、対向し当接しているレーザ光透過性樹脂材８０の対向面８０ａと溶け合い、レーザ光５０の照射が止まると冷却、固化して溶着する。
【０００７】
しかし、図１７でレーザ光透過性樹脂材８０とレーザ光吸収性樹脂材８１の表面の凹凸を強調して描いたように、レーザ光透過性樹脂材８０とレーザ光吸収性樹脂材８１のそれぞれの表面粗さが粗かったり、反りがあったりして、上記説明した対向面８０ａと表面８３ａの一部に隙間ができるなど、密着程度が弱いときには、対向面８０ａと表面８３ａが密着して互いに溶け合うのに時間がかかる。対向面８０ａと表面８３ａが密着していても、軽く接する程度の密着力では、迅速で確実な溶着ができず、溶着作業後の溶着強度が不足することがあった。
【０００８】
そこで従来から、合成樹脂材のレーザ溶着を行う際に、レーザ光透過性樹脂材８０とレーザ光吸収性樹脂材８１の溶着対象範囲を、ヒータ加熱、電磁誘導加熱、熱風加熱、赤外線ランプ加熱等の手段で予備加熱して軟化させ、レーザ光透過性樹脂材８０とレーザ光吸収性樹脂材８１を密着させてから、レーザ光を照射して迅速に確実な溶着を行い、所望の溶着強度を得ることが提案されていた（例えば、特許文献２参照）。
【０００９】
すなわち、図１８（ａ）に示したように、レーザ光を照射する前（ｔ０〜ｔ１時点）に他の熱源で予備加熱する。すると、レーザ光透過性樹脂材８０とレーザ光吸収性樹脂材８１の表面粗さが粗くても、レーザ光透過性樹脂材８０とレーザ光吸収性樹脂材８１の溶着対象範囲が予備加熱で軟化して密着する。レーザ光５０を照射すると、密着した状態でレーザ光吸収性樹脂材８１が溶融する。溶融部分８３の表面８３ａとレーザ光透過性樹脂材８０の対向面８０ａは溶け合い、レーザ光５０の照射が止まると冷却、固化して溶着する。図１８（ａ）に示したように、予備加熱すると迅速に確実なレーザ溶着ができる。
【００１０】
ここで、図１８（ａ）のような波形、つまり図１８（ｂ）の点線で示したような波形のレーザ光を照射できれば、予備加熱を必要としない。他の予備加熱手段を設けていない、一つのレーザ光出力手段を持つ装置で、迅速に確実なレーザ溶着が、あるいはその他各種のレーザ加工ができる。
【００１１】
しかし、従来のガスレーザ発振装置で図１６のような普通のレーザ光の波形（Ｏ点、Ｐ点、Ｑ点、Ｓ点を線で結んだ形の波形）の前に、予備加熱相当分のレーザ光出力波形を加えることは難しかった。
【００１２】
たとえば、従来のガスレーザ発振装置では図１９のように、一つの放電管(レーザ管)に複数の放電領域Ｄ１、Ｄ２・・・Ｄ５を備えた気体レーザ発振器で、各放電領域へパルス電圧を同時的あるいは適宜の位相差をもって印加していた。このように、各放電領域でレーザ発振を行わせてレーザの出力パルスの波形を任意に形成するパルスレーザのパルス整形方法は知られていた（特許文献３参照）。
【００１３】
しかし、一つの放電管に一種類の励起ガスを流すため、一種類の波形のレーザ光が出力される。図１９の装置では、隣り合う一対の電極Ｃ（Ｃ１〜Ｃ５）と電極Ａ（Ａ１〜Ａ５）の放電タイミングをずらしてレーザ光の波形を作っているが、その波形を、図１８（ｂ）の点線で示したようにすることは難しかった。
【００１４】
また、図２０のように、全反射鏡と半反射鏡（部分通過鏡）の間に、同じ励起ガスを流す複数の放電管を配置したガスレーザ発振装置も知られていたが、同じ励起ガスを流す複数の放電管では、一種類の波形のレーザ光が出力される。複数の放電管ごとに放電のオンオフを組み合わせてレーザ光の出力を可変してレーザ光の出力強度を増減させることはできても、レーザ光の波形を、図１８（ｂ）の点線で示したように、レーザ光の波形を任意に作り上げるものではなかった（特許文献４参照）。
【先行技術文献】
【特許文献】
【００１５】
【特許文献１】特開２０００−３０１４７７号公報
【特許文献２】特開２００４−７４７３４号公報
【特許文献３】特開昭６１−１４７８５号公報
【特許文献４】実開平２−１４０８６５号公報
【発明の概要】
【発明が解決しようとする課題】
【００１６】
本発明は、レーザ光の第一の出力波形と第二の出力波形をもとに、両出力波形を組み合わせた第三の出力波形のレーザ光を発振させるガスレーザ発振方法、及びこの方法を用いたガスレーザ発振装置、レーザ溶着装置、レーザ加工装置を提供することを課題としている。
【００１７】
より詳しくは、レーザ光のフラットな第一の出力波形と、パルス状の第二の出力波形をもとに、両出力波形を組み合わせた第三の出力波形のレーザ光を発振させるガスレーザ発振方法、及びこの方法を用いたガスレーザ発振装置、レーザ溶着装置、レーザ加工装置を提供することを課題としている。
【００１８】
特に本発明は、複数の励起ガスを使用して、レーザ光の第一の出力波形と第二の出力波形をもとに、両出力波形を組み合わせた第三の出力波形のレーザ光を発振させるガスレーザ発振方法、及びこの方法を用いたガスレーザ発振装置、レーザ溶着装置、レーザ加工装置を提供することを課題としている。
【課題を解決するための手段】
【００１９】
上記した課題を達成するために、本発明に係るガスレーザ発振装置では、所定の共振器長（Ｌ）だけ離して対向させたリアミラーとハーフミラーの間に、第一の励起ガスを入れた第一の放電管と、第二の励起ガスを入れた第二の放電管を直列に並べ、第一の放電管を第一のパルス電源の発振トリガー手段を用いて放電させ、第二の放電管にパルス電源の発振トリガー手段を用いて放電させ、フラットな波形と尖塔状のパルス波形の加わったレーザ光を発生させるように構成した。
【００２０】
第一の放電管の第一のパルス電源の発振トリガー手段を動作させるタイミングに対して第二の放電管の第二のパルス電源の発振トリガー手段を動作させるタイミングを任意に設定することにより、フラットな波形に加わる尖塔状のパルス波形の位置を任意に設定できるように構成している。
【００２１】
本発明に係るガスレーザ発振装置は、第一の放電管に、第一の励起ガスとして例えば、炭酸ガス、窒素、ヘリウムを体積比で、１：３：４の比率で混合したガスを入れて、フラットな波形をつくるようにしておき、第二の放電管に、第二の励起ガスとして例えば、炭酸ガス、窒素、ヘリウムを体積比で、２０：１：５〜４０の比率で混合したガスを入れて、尖塔パルス状の波形をつくるようにしている。
【００２２】
そして、共振器長（Ｌ）だけ離して対向させたリアミラー（全反射鏡）１とハーフミラー（半反射鏡）２の間に、第一の励起ガスを入れた第一の放電管と、第二の励起ガスを入れた第二の放電管を直列に並べ、リアミラー１とハーフミラー２の間で、第一の放電管と第二の放電管を通して増幅させ、フラットな波形と尖塔パルス状の波形とが加わった波形にしたレーザ光を出力している。
【００２３】
本発明に係るガスレーザ発振装置によりレーザ溶着をしたときは、例えば、フラットの波形部分のレーザ光が溶着対象物の当接面を照射して予備加熱し、次に、尖塔パルス状の波形をしたレーザ光が溶着対象物の当接面を強く照射して溶融し、その後、フラットの波形部分のレーザ光が溶着対象物を照射して加熱し、溶着対象物を溶着することも可能である。
【００２４】
また、本発明に係るガスレーザ発振装置により合成樹脂材やガラス材に孔あけるときは、例えば、フラットの波形部分のレーザ光が加工対象物を照射してある程度の予備加熱をし、直ぐに尖塔パルス状の波形をしたレーザ光が加工対象物を強く照射して孔をあけ、その後、フラットの波形部分のレーザ光が加工対象物を照射して加熱し、孔あけ後の加工対象物の飛び散り、ダレなどの発生の程度を抑制するようにすることも可能である。
【００２５】
また、本発明に係るガスレーザ発振装置は、リアミラーとハーフミラーの間に３つ以上の放電管を直列に配置し、各放電管にはそれぞれ専用の励起ガスを入れて、それぞれの放電管で作られる波形を加えられるようにしている。このことにより、本発明に係るガスレーザ発振装置が所望の波形を加えたレーザ光を出力することを可能にしている。
【発明の効果】
【００２６】
本発明によれば、フラットの波形と尖塔パルス状の波形が加わった、尖塔パルスの前、または前と後にフラットなレーザ出力部分のある波形をしたレーザ光をつくるガスレーザ発振方法を提供可能にしている。
【００２７】
特に本発明は、複数の励起ガスを使用する新しいガスレーザ発振方法を提供可能にしている。
【００２８】
また本発明は、このガスレーザ発振方法を用いて、尖塔パルスの前、または前と後ろにフラットなレーザ出力部分のある波形をしたレーザ光をつくるガスレーザ発振装置を提供可能にしている。
【００２９】
また本発明は、このガスレーザ発振装置を用いて、合成樹脂材のレーザ溶着装置や、合成樹脂材、ガラス材やガラスブロックに孔をあけたり、溝や凹部を形成したりするガスレーザ加工装置を提供することを可能にしている。
【図面の簡単な説明】
【００３０】
【図１】本発明の実施形態１にかかるガスレーザ発振装置の構成図。
【図２】（ａ）（ｂ）本発明の実施形態１にかかるガスレーザ発振装置から出力されるレーザ光の出力波形。
【図３】（ａ）本発明の実施形態１にかかるガスレーザ発振装置の第一の放電管に入れる第一の励起ガスの混合比の一例を模式的に示した図、（ｂ）（ａ）に示した第一の励起ガスによって生じたレーザ光の波形を測定して示した図。
【図４】（ａ）本発明の実施形態１にかかるガスレーザ発振装置の第二の放電管に入れる第二の励起ガスの混合比の一例を模式的に示した図、（ｂ）（ａ）に示した第二の励起ガスによって生じたレーザ光の波形を測定して示した図。
【図５】本発明の実施形態１にかかるガスレーザ発振装置で、第一と第二の放電管の波形を加えたレーザ光の波形を示した図。
【図６】本発明の実施形態１にかかるガスレーザ発振装置で、第一と第二の放電管の波形を加えたレーザ光の波形を示した図。
【図７】（ａ）〜（ｄ）本発明の実施形態１にかかるガスレーザ発振装置を用いて、レーザ光透過樹脂材とレーザ光吸収樹脂材を重ねてレーザ溶着する工程の断面と、レーザ光の出力タイミングを対にして示した図。
【図８】（ａ）〜（ｄ）本発明の実施形態１にかかるガスレーザ発振装置を用いて、レーザ光吸収性樹脂材に孔あけ加工する工程の断面と、レーザ光の出力タイミングを対にして示した図。
【図９】本発明の実施形態２にかかるガスレーザ発振装置の構成図。
【図１０】（ａ）本発明の実施形態２にかかる第一の放電管でできるレーザ光の波形を示した図、（ｂ）本発明の実施形態２にかかる第二の放電管でできるレーザ光の波形を示した図、（ｃ）本発明の実施形態２にかかる第三の放電管でできるレーザ光の波形、（ｄ）本発明の実施形態２にかかる第一の放電管から第三の放電管の波形を加えてできるレーザ光の出力波形を示した図。
【図１１】（ａ）本発明の実施形態２の変形例にかかる第一の放電管でできるレーザ光の波形を示した図、（ｂ）本発明の実施形態２の変形例にかかる第二の放電管でできるレーザ光の波形、（ｃ）本発明の実施形態２の変形例にかかる第三の放電管でできるレーザ光の波形を示した図、（ｄ）本発明の実施形態２の変形例にかかる第一から第三の放電管の波形を加えてできるレーザ光の出力波形を示した図。
【図１２】本発明の実施形態３にかかるガスレーザ発振装置の構成図。
【図１３】（ａ）本発明の実施形態３にかかる第一の放電管でできるレーザ光の波形を示した図、（ｂ）本発明の実施形態３にかかる第二の放電管でできるレーザ光の波形を示した図、（ｃ）本発明の実施形態３にかかる第三の放電管でできるレーザ光の波形、（ｄ）本発明の実施形態３にかかる第四の放電管でできるレーザ光の波形、（ｅ）第一から第四の放電管の波形を加えてできるレーザ光の出力波形を示した図。
【図１４】本発明の実施形態４にかかるガラス材に孔あけするガスレーザ加工装置の孔あけ加工作業中の状態を示した図。
【図１５】本発明の実施形態４にかかるガラス材に孔あけするガスレーザ加工装置で孔あけ加工したガラスの拡大断面図。
【図１６】従来のレーザ光のパルスの波形の一例を示した図。
【図１７】従来のレーザ溶着方法でレーザ光透過樹脂材とレーザ光吸収樹脂材を重ねてレーザ溶着している状態を示した図。
【図１８】（ａ）従来のレーザ光のパルスの波形に、予備加熱のエネルギーが加わる部分を模式的にして示した図、（ｂ）（ａ）の予備加熱のエネルギーで加わる部分をレーザ光のパルスの波形に組み入れるときの波形を点線で示した図。
【図１９】従来の他のガスレーザ発振装置の構成図。
【図２０】従来の更に他のガスレーザ発振装置の構成図。
【発明を実施するための形態】
【００３１】
本発明のガスレーザ発振方法は、炭酸ガスと窒素とヘリウムガスを異なる混合比で混合した複数の励起ガスと、二以上の放電管と、リアミラー（全反射鏡）と、ハーフミラー（半反射鏡）と、レーザ光励起電源と、レーザ光励起電源の発振トリガー手段と、レーザ光励起制御手段と、を用い、前記二以上の放電管に異なる混合比の励起ガスを入れ、所定の共振器長（Ｌ）だけ離して対向させた前記リアミラーと前記ハーフミラーの間に前記放電管を長手方向の軸芯を一致させた状態で直列に並べ、前記レーザ光励起制御手段で、前記レーザ光励起電源と前記レーザ光励起電源の前記発振トリガー手段を制御して、前記リアミラーと前記ハーフミラーの間の前記放電管でレーザ光を発振させ、前記それぞれの放電管によって生じるレーザ光の波形を加えたレーザ光を出力するようにしている。
【００３２】
そして、本発明のガスレーザ発振方法を用いたガスレーザ発振装置、レーザ溶着装置、ガスレーザ加工装置は、炭酸ガスと窒素とヘリウムガスを異なる混合比で混合した複数の励起ガスと、二以上の放電管と、リアミラーと、ハーフミラーと、レーザ光励起電源と、レーザ光励起電源の発振トリガー手段と、レーザ光励起制御手段と、を有し、前記二以上の放電管に異なる混合比の励起ガスを入れ、所定の共振器長（Ｌ）だけ離して対向させた前記リアミラーと前記ハーフミラーの間に前記放電管を長手方向の軸芯を一致させた状態で直列に並べ、前記レーザ光励起制御手段で、前記レーザ光励起電源と前記レーザ光励起電源の前記発振トリガー手段を制御して、前記リアミラーと前記ハーフミラーの間の前記放電管でレーザ光を発振させ、前記それぞれの放電管によって生じるレーザ光の波形を加えたレーザ光を出力するように構成している。以下、本発明の実施形態を図面に基づき説明する。
【００３３】
（実施形態１）
まず実施形態１について説明する。図１に、本発明の実施形態１にかかるガスレーザ発振装置の構成図を示した。図１では、所定の共振器長（Ｌ）だけ離して対向させたリアミラー１とハーフミラー２の間に、第一の放電管１０と第二の放電管２０を直列に長手方向の軸を一致させて配置している。各放電管１０、２０は一端にガス入口１０ａ、２０ａ、他端にガス出口１０ｂ、２０ｂが形成され、ガス入口１０ａ、２０ａはそれぞれ、第一の励起ガスボンベ１３と第二の励起ガスボンベ２３に接続している。
【００３４】
第一の放電管１０には、第一の励起ガスボンベ１３からフラットな波形のレーザ光を作る第一の励起ガスを入れ、第二の放電管２０には第二の励起ガスボンベ２３から、尖塔パルス状の波形のレーザ光を作る第二の励起ガスを入れる。
【００３５】
なお、本発明では、励起ガスは使い捨てにしており、第一の放電管１０と第二の放電管２０の第一の励起ガスと第二の励起ガスが古くなったときには、各放電管１０、２０のガス出口１０ｂ、２０ｂから、それぞれ外気に排出するようにしている。
【００３６】
第一の放電管１０と第二の放電管２０には、それぞれ第一のパルス電源１１と第二のパルス電源２１を接続している。なお、レーザ光励起制御手段については、図１では記載を省略しているが、第一と第二のパルス電源１１、２１の発振トリガー手段１２、２２を制御して、第一と第二の放電管１０、２０を放電させている。
【００３７】
なお、既に説明したように、軸方向励起短パルス炭酸ガスレーザ装置では、ガラスなどの絶縁体からなる放電管内に、レーザ媒質として炭酸ガスと、窒素ガスと、ヘリウムガスを混合した励起ガスを封入している。放電管には主電極を設け、これら主電極には主電源を接続して、放電管内に放電を発生させるように構成している。この放電で生じた高速の電子が、Ｎ2分子を励起して高エネルギー準位に上げ、この励起されたＮ2分子が、ＣＯ2分子に衝突してＣＯ2分子にエネルギーを与えて励起させ、エネルギー準位を上げる。その際、Ｎ2分子はエネルギー準位が下がる。反転分布したＣＯ2分子は放電管の両端にそれぞれ対向するように配置したリアミラー（全反射鏡）とハーフミラー（部分反射鏡）により共振器内で増幅され、レーザ光を誘導放出し、ハーフミラーから外部にレーザ光を出力する。この原理は、本発明のガスレーザ発振装置でも同じである。
【００３８】
本発明のガスレーザ発振装置では、まず、第一のパルス電源１１の発振トリガー手段１２により、第一の放電管１０を放電させる。また、第二のパルス電源２１の発振トリガー手段２２により、第二の放電管２０を放電させる。すると、所定の共振器長（Ｌ）だけ離して対向させたリアミラー１とハーフミラー２の間で増幅され、レーザ光を誘導放出し、ハーフミラー２から外部にレーザ光を出力するようにしている。
【００３９】
すなわち、第一の放電管１０も第二の放電管２０も、ガラス管でできていて、端部には放電電極があるが、レーザ光を通すウィンドゥ（窓）１０ｃ、２０ｃになっているので、レーザ光は、リアミラー１から第一の放電管１０と第二の放電管２０を突き抜けてハーフミラー２に当たり、ハーフミラー２で反射して、第二の放電管２０と第一の放電管１０を突き抜けてリアミラー１に当たり、リアミラー１で反射し増幅される。
【００４０】
ちなみに、レーザ光は、リアミラー１から第一の放電管１０と第二の放電管２０を突き抜けてハーフミラー２に当たり、ハーフミラー２で反射して、第二の放電管２０と第一の放電管１０を突き抜けてリアミラー１に当たり、リアミラー１で反射すること、を繰り返す構成は、従来例を説明した図２０と類似している。図２０の構成では、複数の放電管に一つの混合比の励起ガスを共通に用いていたが、本発明では、放電管ごとに異なる混合比の励起ガスを用いている。
【００４１】
このことにより、第一の放電管１０を通過するときに、第一の放電管１０によりフラットな波形（第一の時間波形、Ｗ１）がレーザ光に加わり、第二の放電管２０により、尖塔パルス状の波形（第二の時間波形、Ｗ２）がレーザ光に加わる。第一の放電管１０によるフラットな波形は長く、第二の放電管２０による尖塔パルス状の波形は短いため、レーザ光出力はフラットな波形をしているところに尖塔パルス状の波形が加わった波形になる。
【００４２】
図２（ａ）（ｂ）には、図１に示した本発明の実施形態１にかかるガスレーザ発振装置で、第一の放電管１０を放電させて第一の放電管１０でフラットな波形を作り、次いで、第二のパルス電源２１の発振トリガー手段２２により、第二の放電管２０を放電させて第二の放電管２０で尖塔パルス状の波形を作るようにし、所定の共振器長（Ｌ）だけ離して対向させたリアミラー１とハーフミラー２の間で増幅され、レーザ光を誘導放出して、ハーフミラー２から出力されるレーザ光の波形を示した。
【００４３】
図２（ａ）は、フラットな波形があって、後半のタイミングで尖塔パルス状の波形が加わった出力波形（ＰＷ１）をしている。図２（ｂ）は、フラットな波形があって、前半のタイミングで尖塔パルス状の波形が加わった出力波形（ＰＷ２）をしている。第一と第二のパルス電源１１、２１のそれぞれの発振トリガー手段１２、２２で、第一の放電管１０と第二の放電管２０を放電させるタイミングを任意に設定することにより、フラットな波形に対して、どのタイミングで尖塔パルス状の波形が加わった波形とするかを調整することができる。
【００４４】
図３（ａ）は、本発明の実施形態１にかかるガスレーザ発振装置の第一の放電管１０に入れた第一の励起ガスの混合比を模式的に示した。”長パルス”といっているガス組成の混合比は、体積比で例えば、ＣＯ2：Ｎ2：Ｈｅ＝１：３：４が挙げられる。Ｎ2が多くて、ガス圧が高いほど（放電時間が長いほど）長いパルス、フラットなレーザ光５０が出る。図３（ｂ）に、ガス組成の混合比を、体積比で例えば、ＣＯ2：Ｎ2：Ｈｅ＝１：３：４のときに実測した波形（第一の時間波形、Ｗ１−１）を一例として示した。図３（ｂ）では、横軸を時間軸（ｔ）として、１目盛を２０μｓｅｃとして示した。縦軸は、レーザ強度（ｗ）として、１目盛を１ｋｗとして示した。ちなみに、このときのパルスエネルギー（斜線部分）は、５０ｍＪ（ミリジュール）であった。
【００４５】
図４（ａ）は、本発明の実施形態１にかかるガスレーザ発振装置の第二の放電管２０に入れた第二の励起ガスの混合比を模式的に示した図である。第二の放電管２０には、第二の励起ガスとして、炭酸ガス、窒素、ヘリウムを体積比で、ＣＯ2：Ｎ2：Ｈｅ＝２０：１：５〜４０の比率で入れている。出願人は、この混合比でテールのない尖塔パルス状の波形をつくることを発明し、既に特開２０１４−１０７３４９で公表している。必要により同公報を参照されたい。
【００４６】
図４（ｂ）に、ガス組成の混合比を、体積比で、ＣＯ2：Ｎ2：Ｈｅ＝２０：１：５〜４０としたときに実測した波形（第二の時間波形、Ｗ２−１）を一例として示した。図４（ｂ）では、波形を見やすくするため、図３（ｂ）とは違って、横軸を時間軸（ｔ）として、１目盛を１μｓｅｃとして示した。縦軸は、レーザ強度（ｗ）として、１目盛を１０ｋｗとして示した。ちなみに、このときのパルスエネルギー（斜線部分）は、１０ｍＪ（ミリジュール）であった。
【００４７】
図５、図６は、本発明の実施形態１にかかるガスレーザ発振装置で出力されるレーザ光の波形（波形ＰＷ１−１、ＰＷ２−１）である。図５は、先に図２（ａ）で示した波形に対応する。図６は、先に図２（ｂ）で示した波形に対応する。発振トリガー２２のタイミングを変えると、フラットな波形のレーザ光のどこに尖塔パルス状の波形のレーザ光が加わるかが変化する。
【００４８】
レーザ溶着で予備加熱の時間を長くするときは図５のように複数の波形を加え、予備加熱の時間を短くするときは図６のように複数の波形を加える。
【００４９】
なお、図３から図６を用いて説明したものは本発明の実施形態１の一例であり、他の混合比の励起ガスを用いれば、他の波形を組み合わせた波形のレーザ出力が可能である。
【００５０】
以下に図７を用いて、２つの放電管１０、２０、を直列に並べた本発明の実施形態１のガスレーザ発振装置６０で出力したレーザ光５０で、レーザ溶着する場合について説明する。
【００５１】
なお、本発明の実施形態１のガスレーザ発振装置６０は、既に示した図１の基本構成を装置に仕上げたもので、図７では、レーザ光５０の出力口であるノズルの一部を示してガスレーザ発振装置６０と溶着対象物との位置関係を説明することとした。
【００５２】
図７（ａ）から（ｄ）では、図示しない台座の上に、不透明又は、黒色などの有色でレーザ光５０を吸収するレーザ光吸収性樹脂材８１を置き、その上に、透明でレーザ光を透過するレーザ光透過性樹脂材８０を重ねて、溶着対象物である両者をレーザ溶着する工程を示している。なお、図７の左側の図は、溶着対象物の断面とレーザ光との位置関係を示している。図７の右側の図は、左側の図の工程を行っている時のレーザ光照射タイミングを示している。
【００５３】
ガスレーザ発振装置６０は、図７（ａ）で、レーザ光吸収性合成樹脂材８１表面に向けてフラットな波形をしたレーザ光５０を照射して予備加熱（以下、略して「予熱」と記載）を開始する（ｔ１１時点）。図７（ｂ）で、予熱を続けて予熱部分８２を拡大する（ｔ１２時点）。図７（ｃ）で、高エネルギーの尖塔パルス状の波形をしたレーザ光５０を照射して、予熱部分８２を一気に溶融部分８３にする（ｔ１３時点）。そして、図７（ｄ）で、フラットな波形をしたレーザ光５０で加熱した後（ｔ１４時点）、冷却し、固化させて溶着部分８４にてレーザ光吸収性合成樹脂材８１とレーザ光透過性合成樹脂材８０とを溶着し、レーザ溶着を終了している。
【００５４】
図７では、レーザ光の波形を、フラットな波形が始まった後、尖塔パルス状の波形が来て、再び、フラットな波形になって、最終的に消える出力波形（波形ＰＷ１）にしている。そのため、レーザ光吸収性樹脂材８１を発熱させる予熱を行い、レーザ光吸収性樹脂材８１とレーザ光透過性樹脂材８０の当接面を軟化させ、互いに密着させ、互いに密着した当接面近傍を一気に尖塔パルス状の波形で急加熱して溶融させている。このことで、迅速かつ確実にレーザ溶着し、所定の溶着強度を得ることを実現している。
【００５５】
次に図８を用いて、本発明の実施形態１のガスレーザ発振装置で出力させたレーザ光でレーザ光吸収性樹脂材に、孔を開ける場合について説明する。
【００５６】
図８（ａ）から（ｄ）では、図示しない孔あき台座の上に、加工対象物である不透明又は黒色などの有色でレーザ光を吸収するレーザ光吸収性樹脂材８１を置いて、レーザ光５０を当てて孔あけする工程を示している。なお、図８の左側の図は、加工対象物の断面とレーザ光との位置関係を示している。図８の右側の図は、左側の図の工程を行っている時のレーザ光照射タイミングを示している。
【００５７】
図８（ａ）で、ガスレーザ発振装置６０は、レーザ光吸収性合成樹脂材８１表面に向けてフラットな波形をしたレーザ光５０を照射して予熱を開始する（ｔ２１時点）。図８（ｂ）で、高エネルギーの尖塔パルス状の波形をしたレーザ光５０を照射して、予熱部分８２-1を溶融部分８３-1にする（ｔ２２時点）。図８（ｃ）で、孔８５をあける（ｔ２３時点）。そして、図８（ｄ）で、ガスレーザ発振装置６０は、フラットな波形をしたレーザ光５０により加熱して（ｔ２４時点）、冷却し、固化させて孔あけを終了している。
【００５８】
レーザ光を照射してレーザ光吸収性樹脂材やガラス材に孔あけをするときは、孔になる範囲の周辺部分がまだ熱せられておらず、低い温度で一定の強度があるうちに、孔になる範囲のレーザ光吸収性樹脂材やガラス材を瞬時に加熱して溶融させてしまうことが望ましい。そのため、図８（ａ）から（ｄ）の工程では、予熱が始まって直ぐに高エネルギーの尖塔パルス状の波形をしたレーザ光を照射して、一気に孔をあけるようにしている。
【００５９】
このように、本発明は、従来のように尖塔パルスとテールでできた出力波形のレーザ光をそのまま使うのではなく、複数の波形、具体的にはフラットな波形と尖塔パルス状の波形を加えたレーザ光を出力させ、そのレーザ光を使って、合成樹脂材のレーザ溶着や、合成樹脂材やガラス材の孔あけ、溝彫り、その他のレーザ加工を可能にしている。
【００６０】
また、各放電管の励起タイミングを一部が同じで残りが異なるタイミングの中で調整することで、複数の波形を加えたレーザ光を出力させて、溶着対象あるいは加工対象物に適したレーザ溶着やレーザ加工を行うことを可能にしている。
【００６１】
（実施形態２）
次に実施形態２について説明する。本発明の実施形態２のガスレーザ発振装置では、３つの放電管、第一、第二、第三の放電管１０、２０、３０を直列に並べている。
【００６２】
図９は、実施形態２にかかるガスレーザ発振装置の構成図である。図９の左側のリアミラー１と、右側のハーフミラー２の間に、第一の放電管１０、第二の放電管２０、第三の放電管３０が長手方向の軸芯を合わせて一直線に並べてある。左側のリアミラー１と、右側のハーフミラー２は、それぞれの反射面を所定の共振器長の間隔をあけて対向させている。そして、リアミラー１、ハーフミラー２の反射面の中心を結ぶ線上に、第一の放電管１０から第三の放電管３０の三つの放電管の軸心を一致させて並べている。
【００６３】
各放電管１０、２０、３０には一端にガス入口１０ａ、２０ａ、３０ａが、他端にガス出口１０ｂ、２０ｂ、３０ｂが形成され、ガス入口１０ａ、２０ａ、３０ａはそれぞれ、第一の励起ガスボンベ１３、第二の励起ガスボンベ２３、第三の励起ガスボンベ３３に接続していることは、図１で示した実施形態１の構成と同じである。
【００６４】
第一の放電管１０には、第一の励起ガス（例えば、ＣＯ2：Ｎ2：Ｈｅ＝１：３：４の混合比のガス）を入れるようにしていて、第二の放電管２０と第三の放電管３０には、第二の励起ガス（例えば、ＣＯ2：Ｎ2：Ｈｅ＝２０：１：５〜４０の混合比のガス）を入れるようにしている。第一の放電管１０から第三の放電管３０の三つの放電管には、それぞれ第一から第三のパルス電源１１、２１、３１と、第一から第三のパルス電源のトリガー手段１２、２２、３２を取り付けている。
【００６５】
なお、レーザ光励起制御手段については、図９では記載を省略しているが、第一から第三のパルス電源１１、２１、３１の発振トリガー手段１２、２２、３２を制御して、第一から第三の放電管１０、２０、３０を放電させている。
【００６６】
そして、第一の放電管１０では、第一のパルス電源１１を立ち上げて第一のパルス電源１１のトリガー手段１２で放電させて、レーザ光５０にフラットな波形を加えるようにしている。また、第二の放電管２０と第三の放電管３０では、パルス電源２１、３１を立ち上げてパルス電源のトリガー手段２２、３２で放電させて、レーザ光５０に尖塔パルス状の波形を加えるようにしている。
【００６７】
本発明の実施形態２のガスレーザ発振装置では、第一の放電管１０から第三の放電管３０をほぼ同時に放電させて、レーザ光５０にそれぞれの放電管が生じさせる波形を加えるようにしている。
【００６８】
図１０（ａ）〜（ｃ）に、第一の放電管１０から第三の放電管３０において、それぞれの波形を生じさせるタイミングを示した。図１０（ａ）では、タイミング（ｔ３１）でレーザ光５０にフラットな波形を加えている。図１０（ｂ）と（ｃ）では、レーザ光５０にそれぞれの尖塔パルス状の波形を加えている。第一の放電管１０では、タイミング（ｔ３１）で、第二の放電管２０と第三の放電管３０では、タイミング（ｔ３２）で放電が始まる。そして、リアミラー１とハーフミラー２の間で増幅して、第一の放電管１０から第三の放電管３０のそれぞれの放電管が生じさせた波形を加えたレーザ光５０として誘導放出し、レーザ光を出力している。
【００６９】
すなわち、図１０（ｄ）では、レーザ光５０にそれぞれの放電管１０、２０、３０が生じさせた各波形が加わった一つの波形になっている。
【００７０】
図１０（ｄ）では、レーザ光５０に１つのフラットな波形と２つの尖塔パルス状の波形とが加わった波形になっている。図１０（ｄ）の波形では、レーザ光が、フラットな波形で立ち上げて予熱をしてから、２つの尖塔パルス状の波形が同時に加わり急加熱をし、その後にフラットな波形の加熱をしてレーザ光照射を終えている。図１０では、第二の放電管２０と第三の放電管３０を同じタイミング（ｔ３２）で放電させているので、２つの尖塔パルス状の波形が重なっている。そのため、２つの尖塔パルス状の波形は、一つの尖塔パルス状の波形の高さを重ねた２倍に高さの波形としてレーザ光の波形に加えられる。
【００７１】
このように予熱してから、複数の尖塔パルス状の波形の高さを重ねた高さの急加熱をするレーザ光の照射方法は、例えば厚さの厚い合成樹脂の孔あけ作業などに有効とされる。
【００７２】
なお、図１１には、第二の放電管２０と第三の放電管３０を放電させるタイミングを第一の放電管１０でフラットな波形を生じさせたタイミング（ｔ４１）の後、早いタイミング（ｔ４２）で同時に放電させたときの状況を示した。図１０と図１１を対比して見れば、第一の放電管１０でフラットな波形を生じさせた後、任意のタイミングで一つの尖塔パルス状の波形の高さを重ねた２倍に高さの波形としてレーザ光の波形に加えて急加熱することができることが、容易に理解される。
【００７３】
（実施形態３）
実施形態３について説明する。本発明の実施形態３のガスレーザ発振装置では、４つの放電管１０、２０、３０、４０を直列に並べている。
【００７４】
図１２は、実施形態３にかかるガスレーザ発振装置の構成図である。図１２の左側のリアミラー１と、右側のハーフミラー２の間に、第一の放電管１０、第二の放電管２０、第三の放電管３０、第四の放電管４０が一直線に並べてある。左側のリアミラー１と、右側のハーフミラー２は、それぞれの反射面を所定の共振器長の間隔をあけて対向させている。そして、リアミラー１、ハーフミラー２の反射面の中心を結ぶ線上に、第一の放電管１０から第四の放電管４０の四つの放電管の軸心を一致させて並べている。
【００７５】
各放電管１０、２０、３０、４０には一端にガス入口１０ａ、２０ａ、３０ａ、４０ａが、他端にガス出口１０ｂ、２０ｂ、３０ｂ、４０ｂが形成され、ガス入口１０ａ、２０ａ、３０ａ、４０ａはそれぞれ、第一の励起ガスボンベ１３、第二の励起ガスボンベ２３、第三の励起ガスボンベ３３、第四の励起ガスボンベ４３に接続していることは、図１で示した実施形態１の構成と同じである。
【００７６】
第一の放電管１０と第三の放電管３０には、第一の励起ガス（例えば、ＣＯ2：Ｎ2：Ｈｅ＝１：３：４の混合比のガス）を入れるようにしていて、第二の放電管２０と第四の放電管４０には、第二の励起ガス（例えば、ＣＯ2：Ｎ2：Ｈｅ＝２０：１：５〜４０の混合比のガス）を入れるようにしている。第一の放電管１０から第四の放電管４０の四つの放電管には、それぞれ第一から第四のパルス電源１１、２１、３１、４１と、第一から第四のパルス電源のトリガー手段１２、２２、３２、４２を取り付けている。
【００７７】
なお、レーザ光励起制御手段については、図１２では記載を省略しているが、第一から第四のパルス電源１１、２１、３１、４１の発振トリガー手段１２、２２、３２、４２を制御して、第一から第四の放電管１０、２０、３０、４０を放電させている。
【００７８】
そして、第一の放電管１０と第三の放電管３０では、パルス電源１１、３１を立ち上げてパルス電源のトリガー手段１２、３２で放電させると、レーザ光のフラットな波形を生じさせるようにしている。また、第二の放電管２０と第四の放電管４０では、パルス電源２１、４１を立ち上げてパルス電源のトリガー手段２２、４２で放電させると、レーザ光の尖塔パルス状の波形を生じさせるようにしている。
【００７９】
本発明の実施形態３のガスレーザ発振装置では、第一の放電管１０から第四の放電管４０をそれぞれ所定のタイミングに放電させて、レーザ光にそれぞれの放電管が生じさせた波形を持たせている。
【００８０】
図１３（ａ）〜（ｅ）に、第一の放電管１０から第四の放電管４０がどのタイミングでそれぞれの波形を生じさせるかを示した。図１３（ａ）に示す第一の放電管１０と図１３（ｃ）に示す第三の放電管３０では、レーザ強度は異なるが、レーザ光にフラットな波形を生じさせている。図１３（ｂ）に示す第二の放電管２０と図１３（ｄ）に示す第四の放電管４０では、ピークのレーザ強度とパルスの立ち上がりタイミングが異なるが、レーザ光に尖塔パルス状の波形を生じさせている。第一の放電管１０では、タイミング（ｔ５１）、第二の放電管２０では、タイミング（ｔ５２）で、第三の放電管３０では、タイミング（ｔ５２）、第四の放電管４０では、タイミング（ｔ５３）で放電が始まる。
【００８１】
そして、レーザ光は、リアミラー１とハーフミラー２の間で増幅され、第一の放電管１０から第四の放電管４０のそれぞれの放電管が生じさせた波形を加えている。
【００８２】
すなわち、図１３（ｅ）では、レーザ光にそれぞれの放電管が生じさせた各波形が加わった一つの波形になっている。
【００８３】
図１３（ｅ）では、レーザ光に２つのフラットな波形と２つの尖塔パルス状の波形とを加えた出力波形を得ている。図１３（ｅ）の波形では、レーザ光が、フラットな波形で立ち上げて予熱をしてから、１回目の尖塔パルス状の波形で急加熱をし、一旦フラットな波形の加熱をし、２回目の尖塔パルス状の波形で急加熱をし、最後にフラットな波形の加熱をしてレーザ光照射を終えている。
【００８４】
このように予熱してから、複数段階の尖塔パルス状の急加熱を繰り返すレーザ光の照射方法は、例えば比較的直径の大きな孔あけ作業などに有効とされる。
【００８５】
図１４は、ドーム状のガラス容器８７に孔あけするガスレーザ孔あけ加工装置の外観を示した。ロボットアーム１００の先端に本発明のガスレーザ発振装置９０を取り付け、ガスレーザ発振装置９０から既に説明したように複数の波形を加えた波形のレーザ光を保持治具１１０に取り付固定されたドーム状のガラス容器８７に照射している。
【００８６】
図１５には、ドーム状のガラス容器８７に孔８８をあけた後の拡大断面図を示した。
【００８７】
なお、上記の実施形態１から３のガスレーザ発振装置の説明では、レーザ光励起制御手段で、少なくとも二つの前記放電管に、一部が同じで残りが異なるタイミングで前記レーザ光励起電源を供給し、全反射鏡と半反射鏡の間の前記放電管でレーザ光を発振させ、それぞれの放電管によって生じるレーザ光の波形を重ねたレーザ光を出力するように構成した場合を説明した。
【００８８】
しかし、本発明のガスレーザ発振方法は、複数の放電管でつくる複数の波形を出力波形に加えるときに、複数の波形をタイミング的に離して加えることもできる。レーザ溶着やレーザ加工の現実的な必要により、複数の波形が重なっておらず、タイミング的に離れていたほうが好都合な場合がある。本発明のガスレーザ発振方法は、現実的な必要により、好ましい形の出力波形にして用いることができる。
【産業上の利用可能性】
【００８９】
本発明のガスレーザ発振方法は、この方法を用いたガスレーザ発振装置、合成樹脂材のレーザ溶着装置や、合成樹脂材やガラス材に孔あけや溝を彫るガスレーザ加工装置に適用できるほか、半導体製造装用の産業用のガスレーザ加工装置や、歯科用のガスレーザ加工装置に適用することができる。
【符号の説明】
【００９０】
１：  リアミラー
２：  ハーフミラー
１０  ：第一の放電管
１０ａ：第一の放電管のガス入口
１０ｂ：第一の放電管のガス出口
１０ｃ：第一の放電管のウィンドウ
１１  ：第一のパルス電源
１２  ：第一のパルス電源の発振トリガー手段
１３  ：第一の励起ガスボンベ
２０  ：第二の放電管
２０ａ：第二の放電管のガス入口
２０ｂ：第二の放電管のガス出口
２０ｃ：第二の放電管のウィンドウ
２１  ：第二のパルス電源
２２  ：第二のパルス電源の発振トリガー手段
２３  ：第二の励起ガスボンベ
３０  ：第三の放電管
４０  ：第四の放電管
５０：レーザ光
６０、９０  ：ガスレーザ発振装置
７０、７１：ガス収納容器
８０：レーザ光透過性樹脂材
８１：レーザ光吸収性樹脂材
８２：予熱部分
８３：溶融部分
８４：溶着部分
８５、８８：孔
８７：ガラス容器
Ｌ：共振器長
【図１】
2019192792.tif 000003
【図２】
2019192792.tif 000004
【図３】
2019192792.tif 000005
【図４】
2019192792.tif 000006
【図５】
2019192792.tif 000007
【図６】
2019192792.tif 000008
【図７】
2019192792.tif 000009
【図８】
2019192792.tif 000010
【図９】
2019192792.tif 000011
【図１０】
2019192792.tif 000012
【図１１】
2019192792.tif 000013
【図１２】
2019192792.tif 000014
【図１３】
2019192792.tif 000015
【図１４】
2019192792.tif 000016
【図１５】
2019192792.tif 000017
【図１６】
2019192792.tif 000018
【図１７】
2019192792.tif 000019
【図１８】
2019192792.tif 000020
【図１９】
2019192792.tif 000021
【図２０】
2019192792.tif 000022